(57)【要約】【課題】ガラス板や金属板の表面の傷付きを防止するために用いられる表面保護用緩衝材であって、ガラス板や金属板の表面への紙粉の付着が抑制され、各種化学物質が移行することがない表面保護用緩衝材を提供すること。【解決手段】支持体である紙の両面にポリオレフィン系樹脂フィルムが積層された、ガラス又は金属の表面に当接させるための表面保護用緩衝材は、支持体である紙の両面に、ポリオレフィン系樹脂フィルムが積層されているので、ガラス板等の表面の傷付きを十分に防止できる程度の柔軟性を有するとともに、表面保護用緩衝材の表面が高分子膜であるポリオレフィン系樹脂フィルムにより構成されているので、紙粉の付着が防止され、表面を構成する化学物質によるガラス板等の表面の汚染も未然に防止することができる。【選択図】なし【特許請求の範囲】
【請求項１】
支持体である紙の両面にポリオレフィン系樹脂フィルムが積層された、ガラス又は金属の表面に当接させるための表面保護用緩衝材。
【請求項２】
ポリオレフィン系樹脂フィルムに含有される酸化防止剤の含有量が、１０００ｐｐｍ以下である、請求項１に記載の表面保護用緩衝材。
【請求項３】
支持体の坪量が３０ｇ／ｍ２以上５０ｇ／ｍ２以下である、請求項１又は２に記載の表面保護用緩衝材。
【請求項４】
ポリオレフィン系樹脂フィルムの膜厚が５μｍ以上３０μｍ以下である、請求項１から３のいずれかに記載の表面保護用緩衝材。
【請求項５】
ポリオレフィン系樹脂フィルムを構成するポリオレフィン系樹脂が、密度０．９０ｇ／ｃｍ３以上０．９６ｇ／ｃｍ３未満、メルトフローレート０．１ｇ／１０ｍｉｎ以上２０ｇ／１０ｍｉｎ以下のポリエチレン、又は密度０．８８ｇ／ｃｍ３以上０．９２ｇ／ｃｍ３未満、メルトフローレート５ｇ／１０ｍｉｎ以上３０ｇ／１０ｍｉｎ以下のポリプロピレンである、請求項１から４のいずれかに記載の表面保護用緩衝材。
【請求項６】
ポリオレフィン系樹脂フィルムを構成するポリオレフィン系樹脂の融点が９０℃以上１７０℃以下、軟化点が６０℃以上１３０℃以下である、請求項１から５のいずれかに記載の表面保護用緩衝材。
【請求項７】
引張強度が４０Ｎ／１５ｍｍ以上７０Ｎ／１５ｍｍ以下である、請求項１から６のいずれかに記載の表面保護用緩衝材。
【請求項８】
総厚みが７０μｍ以上１００μｍ以下である、請求項１から７のいずれかに記載の表面保護用緩衝材。
【請求項９】
タンブリング法による紙粉個数が、９．２９×１０−２平方メートルあたり、φ≧０．３μｍで５０個以下、φ≧０．５μｍで４０個以下、φ≧１．０μｍで２５個以下である、請求項１から８のいずれかに記載の表面保護用緩衝材。
【発明の詳細な説明】
【技術分野】
【０００１】
本発明は、ガラス板や金属板を積層する際に、表面の傷付きを防止するために用いられる、表面保護用緩衝材に関する。
【背景技術】
【０００２】
近年、液晶ディスプレイは、薄層で大面積のガラス板上に各種のフィルターや電極等を形成し、液晶を封入して、対向するガラス板で密封することにより製造されている。ここで、ガラス板上への電極等の形成にあたっては、フォトリソグラフィー技術等が採用されており、粉塵の混入やガラス板上の汚れ・傷の存在等により、各種パターンに欠陥が形成されることもあるため、液晶ディスプレイの製造環境を清浄に維持することはもちろん、材料として使用されるガラス板についても、汚染がなく、高度に平滑なものを使用することが求められている。
【０００３】
ところで、従来、ガラス板や金属板を保管・運搬する際に、水平に重ね合わせる方法が採用されている。しかしながら、ガラス板や金属板の表面は、衝撃には極めて弱いため、水平に重ね合わせて運搬する際等の振動により、表面が損傷することがあり、そのような表面の損傷を防止するために、ガラス板や金属板を重ね合わせるに際して、ガラス板や金属板に軟質の緩衝材を挟持させていた。このような緩衝材の最も代表的なものとしては、天然紙が挙げられるが、天然紙の含有する薬剤の移行によるガラス板等の汚染や紙粉の付着の可能性等もあり、特殊紙を用いた緩衝材や、天然紙に表面処理や表面加工を施した緩衝材が開発等されている。
【０００４】
そのような表面処理や表面加工が施された天然紙の例としては、例えば、特許文献１に、特殊紙であるグラジン紙を使用した表面保護用緩衝材が開示されている。また、特許文献２には、古紙を原料として抄造された支持体に、フッ素コーティング皮膜を形成した表面保護用緩衝材が開示されている。
【先行技術文献】
【特許文献】
【０００５】
【特許文献１】特表２００９−５４２５３４号公報
【特許文献２】特開２０１２−１８８７８５号公報
【発明の概要】
【発明が解決しようとする課題】
【０００６】
しかしながら、特許文献１の発明については、グラジン紙が直接ガラス板等に接触するため、紙中に含まれる化学物質により、ガラス板等の表面が汚染される可能性もあるほか、紙粉がガラス板等の表面に付着する可能性もあった。また、特許文献２の発明については、撥水性のあるフッ素化合物がガラス板表面に移行した場合、ガラス板の一部が疎水性を帯びる事態も想定され、ガラス板を液晶ディスプレイ等の製造に使用する際等には、ガラス板上への各種塗膜の形成を阻害するおそれもあった。したがって、本発明は以上の課題に鑑みてなされたものであり、ガラス板や金属板の表面の傷付きを防止するために用いられる表面保護用緩衝材であって、ガラス板や金属板の表面への紙粉の付着が抑制され、各種化学物質が移行することがない表面保護用緩衝材を提供することを目的とする。
【課題を解決するための手段】
【０００７】
本発明の発明者らは、上記課題に鑑み、鋭意研究を行った。その結果、支持体である紙の両面にポリオレフィン系樹脂フィルムが積層された表面保護用緩衝材によれば、上記課題を解決できることを見出し、本発明を完成するに至った。具体的には、本発明は、以下のものを提供する。
【０００８】
（１）  本発明の第１の態様は、支持体である紙の両面にポリオレフィン系樹脂フィルムが積層された、ガラス又は金属の表面に当接させるための表面保護用緩衝材である。
【０００９】
（２）  本発明の第２の態様は、（１）に記載の表面保護用緩衝材であって、ポリオレフィン系樹脂フィルムに含有される酸化防止剤の含有量が、１０００ｐｐｍ以下であることを特徴とするものである。
【００１０】
（３）  本発明の第３の態様は、（１）又は（２）に記載の表面保護用緩衝材であって、支持体の坪量が３０ｇ／ｍ２以上５０ｇ／ｍ２以下であることを特徴とするものである。
【００１１】
（４）  本発明の第４の態様は、（１）から（３）のいずれかに記載の表面保護用緩衝材であって、ポリオレフィン系樹脂フィルムの膜厚が５μｍ以上３０μｍ以下であることを特徴とするものである。
【００１２】
（５）  本発明の第５の態様は、（１）から（４）のいずれかに記載の表面保護用緩衝材であって、ポリオレフィン系樹脂フィルムを構成するポリオレフィン系樹脂が、密度０．９０ｇ／ｃｍ３以上０．９６ｇ／ｃｍ３未満、メルトフローレート０．１ｇ／１０ｍｉｎ以上２０ｇ／１０ｍｉｎ以下のポリエチレン、又は密度０．８８ｇ／ｃｍ３以上０．９２ｇ／ｃｍ３未満、メルトフローレート５ｇ／１０ｍｉｎ以上３０ｇ／１０ｍｉｎ以下のポリプロピレンであることを特徴とするものである。
【００１３】
（６）  本発明の第６の態様は、（１）から（５）のいずれかに記載の表面保護用緩衝材であって、ポリオレフィン系樹脂フィルムを構成するポリオレフィン系樹脂の融点が９０℃以上１７０℃以下、軟化点が６０℃以上１３０℃以下であることを特徴とするものである。
【００１４】
（７）  本発明の第７の態様は、（１）から（６）のいずれかに記載の表面保護用緩衝材であって、引張強度が４０Ｎ／１５ｍｍ以上７０Ｎ／１５ｍｍ以下であることを特徴とするものである。
【００１５】
（８）  本発明の第８の態様は、（１）から（７）のいずれかに記載の表面保護用緩衝材であって、総厚みが７０μｍ以上１００μｍ以下であることを特徴とするものである。
【００１６】
（９）  本発明の第９の態様は、（１）から（８）のいずれかに記載の表面保護用緩衝材であって、タンブリング法による紙粉個数が、９．２９×１０−２平方メートルあたり、φ≧０．３μｍで５０個以下、φ≧０．５μｍで４０個以下、φ≧１．０μｍで２５個以下であることを特徴とするものである。
【発明の効果】
【００１７】
本発明の表面保護用緩衝材は、支持体である紙の両面に、ポリオレフィン系樹脂フィルムが積層されているので、ガラス板等の表面の傷付きを十分に防止できる程度の柔軟性を有するとともに、表面保護用緩衝材の表面が高分子膜であるポリオレフィン系樹脂フィルムにより構成されているので、紙粉の付着が防止され、表面を構成する化学物質によるガラス板等の表面の汚染も未然に防止することができる。
【発明を実施するための形態】
【００１８】
以下、本発明を実施するための形態について、詳細に説明する。
【００１９】
＜表面保護用緩衝材＞
本発明の表面保護用緩衝材は、ガラス又は金属の表面に当接させるためのものであり、支持体である紙の両面にポリオレフィン系樹脂フィルムを積層したものである。紙の両面にポリオレフィン系樹脂フィルムが積層されていることにより、紙粉が紙とポリオレフィン系樹脂フィルムとの間に封入され、ガラス板等の表面に付着することを防止できる。また、ポリオレフィン系樹脂フィルムは、高分子のポリオレフィン系ポリマーよりなるものであるので、ポリオレフィン系樹脂フィルムに添加剤等が添加されていない限り、ガラス板等の表面を汚染することがない。さらに、支持体である紙も、ポリオレフィン系樹脂フィルムも安価な材料であるため、高いコストをかけずに表面保護用緩衝材を製造することができる。
【００２０】
［支持体］
支持体として用いられる紙としては、パルプ繊維を主成分とする原料を抄紙して得られる紙であればよく、特に限定されるものではない。支持体の抄造に用いられるパルプ繊維としては、広葉樹晒クラフトパルプ（ＬＢＫＰ）、針葉樹晒クラフトパルプ（ＮＢＫＰ）、広葉樹未晒クラフトパルプ（ＬＵＫＰ）、針葉樹未晒クラフトパルプ（ＮＵＫＰ）、古紙パルプ（ＤＩＰ）、機械パルプ（ＴＭＰ）等のパルプ繊維を挙げることができ、これらを２種以上併用してもよい。液晶ディスプレイ用のガラス板等、清浄度の要求されるガラス板の表面保護用緩衝材を製造する場合、これらのパルプ繊維の中でも、漂白処理を施し、樹脂分を低く抑えた針葉樹晒クラフトパルプ（ＮＢＫＰ）及び広葉樹晒クラフトパルプ（ＬＢＫＰ）を混合して用いるか、短繊維が多く含まれる広葉樹晒クラフトパルプを単体で用いることが好ましい。
【００２１】
本発明においては、支持体である紙の坪量は、３０ｇ／ｍ２以上７０ｇ／ｍ２以下であることが好ましい。支持体の坪量を上記の範囲内のものとすることにより、支持体の均一性が担保され、表面保護用緩衝材が十分な柔軟性と緩衝性を有するものとなるとともに、紙粉が余剰に発生することもなく、製造コストの面からも合理的なものとなる。上記の支持体の坪量は、３０ｇ／ｍ２以上５０ｇ／ｍ２以下であることがより好ましい。
【００２２】
［ポリオレフィン系樹脂フィルム］
（ポリオレフィン系樹脂）
本発明の表面保護用緩衝材は、支持体の両面にポリオレフィン系樹脂フィルムが積層されている。ここで、ポリオレフィン系樹脂フィルムを構成するポリオレフィン系樹脂としては、高密度ポリエチレン（ＨＤＰＥ）、中密度ポリエチレン（ＭＤＰＥ）、及びポリプロピレン（ＰＰ）を使用することが好ましい。これらのポリオレフィン系樹脂からなるポリオレフィン系樹脂フィルムは、十分な機械的強度を有するとともに、柔軟性にも優れ、表面保護用緩衝材が適用される金属板やガラス板の表面を十分に保護することができる。
【００２３】
なお、高密度ポリエチレン及び中密度ポリエチレンとしては、密度０．９０ｇ／ｃｍ３以上０．９６ｇ／ｃｍ３未満、メルトフローレート０．１ｇ／１０ｍｉｎ以上２０ｇ／１０ｍｉｎ以下のポリエチレンを使用することが好ましく、ポリプロピレンとしては、密度０．８８ｇ／ｃｍ３以上０．９２ｇ／ｃｍ３未満、メルトフローレート５ｇ／１０ｍｉｎ以上３０ｇ／１０ｍｉｎ以下のポリプロピレンを使用することが好ましい。
【００２４】
本発明で使用されるポリオレフィン系樹脂フィルムには、ガラス板等の表面に移行しうる低分子化合物からなる添加剤を含有していないことが好ましく、特に、酸化防止剤を含有していないことが好ましい。なお、本明細書において、酸化防止剤を含有していないとは、酸化防止剤の含有量が１０００ｐｐｍ以下、好ましくは５００ｐｐｍ以下であることを指し、最も好ましくは、酸化防止剤が０ｐｐｍであることを指す。
【００２５】
本発明において、ポリオレフィン系樹脂フィルムへの配合が回避されるべき酸化防止剤としては、ポリオレフィン系樹脂に従来配合される任意の酸化防止剤が挙げられるが、具体的には、フェノール系化合物、硫黄系化合物、リン系化合物、アミン系化合物、ヒンダードフェノール系化合物、ヒンダードアミン系化合物、及びヒドラジン系化合物を挙げることができる。
【００２６】
ポリオレフィン系樹脂フィルムを構成するポリオレフィン系樹脂は、その融点が９０℃以上１７０℃以下であることが好ましく、軟化点が６０℃以上１３０℃以下であることが好ましい。融点及び軟化点が上記の範囲のものであることにより、表面保護用緩衝材が、想定される使用環境下において十分な耐熱性を有するとともに、強度や柔軟性も適度なものとなり、表面保護用緩衝材が適用される金属板やガラス板の表面を十分に保護することができる。
【００２７】
（ポリオレフィン系樹脂フィルムの膜厚）
ポリオレフィン系樹脂フィルムの膜厚は、５μｍ以上３０μｍ以下であることが好ましく、１０μｍ以上２０μｍ以下であることがより好ましい。ポリオレフィン系樹脂フィルムの膜厚が上記の範囲内であることにより、ポリオレフィン系樹脂フィルムに破れ等が生じることがないとともに、フィルム全体の強度や柔軟性も好適な範囲に維持される。
【００２８】
［引張強度、引張伸度及び引張弾性率］
本発明の表面保護用緩衝材の引張強度は、４０Ｎ／１５ｍｍ以上７０Ｎ／１５ｍｍ以下であることが好ましく、４０Ｎ／１５ｍｍ以上６０Ｎ／１５ｍｍ以下であることがより好ましい。また、本発明の表面保護用緩衝材の引張伸度は、１％以上１０％以下であることが好ましく、２％以上５％以下であることがより好ましい。さらに、本発明の表面保護用緩衝材の引張弾性率は、１５００ＭＰａ以上３５００ＭＰａ以下であることが好ましく、２０００ＭＰａ以上３０００ＭＰａ以下であることがより好ましい。引張強度、引張伸度及び引張弾性率が上記の範囲内のものであることにより、表面保護用緩衝材の機械的強度が好適に維持されて破れ等が生じることがない上、ガラス板等の表面への衝撃を十分に吸収して緩衝作用を好適に発現可能なものとなる。
【００２９】
［総厚み］
本発明の表面保護用緩衝材の総厚みは、ダイヤルゲージで測定して、７０μｍ以上１００μｍ未満であることが好ましく、８０μｍ以上９０μｍ以下であることがより好ましい。表面保護用緩衝材の総厚みが上記の範囲内であることにより、表面保護用緩衝材に破れ等が生じることがないとともに、表面保護用緩衝材全体の強度や柔軟性も好適な範囲に維持される。
【００３０】
［寸法］
本発明の表面保護用緩衝材の寸法は、特に限定されるものではない。しかしながら、本発明の表面保護用緩衝材を、液晶ディスプレイ製造用のガラス板の表面を保護する目的で使用する場合には、液晶ディスプレイ製造用のガラス板の寸法と略等しい寸法か、液晶ディスプレイ製造用のガラス板の寸法よりも僅かに大きい寸法であることが好ましい。例えば、本発明の表面保護用緩衝材を３０インチ液晶ディスプレイ製造用のガラス板の表面を保護するために用いる場合には、表面保護用緩衝材の対角線の長さを、７６．２ｃｍ以上８３．８ｃｍ以下とすることが好ましい。
【００３１】
［水の接触角］
本発明においては、２枚のガラス板が本発明の表面保護用緩衝材を３ｋｇの荷重下で７２時間挟持した後において、表面保護用緩衝材が接触していたガラス板の表面の水の接触角が、ＪＩＳ  Ｒ  ３２５７  静滴法に準拠し、２３℃、５０％ＲＨにおいて測定して、３５°未満であることが好ましく、２０°未満であることがより好ましい。ガラス板の表面における水の接触角が上記の範囲内のものであるということは、表面保護用緩衝材からガラス板等の表面への各種化学物質の移行が極めて少ないことを意味し、表面保護用緩衝材とガラス板等の接触によるガラス板の汚染が防止されることを意味する。なお、上記の水の接触角は、４０℃の乾燥条件下おいても、３５°未満であることが好ましく、６０℃の乾燥条件下においても、３５°未満であることが好ましい。
【００３２】
［タンブリング法による紙粉個数］
本発明の表面保護用緩衝材は、支持体の両面にポリオレフィン系樹脂フィルムを形成しているので、Ｈｅｌｍｋｅ  Ｄｒｕｍを使用したタンブリング法による紙粉個数が、１平方フィート（９．２９×１０−２平方メートル）あたり、φ≧０．３μｍで５０個以下、φ≧０．５μｍで４０個以下、φ≧１．０μｍで２５個以下のものとなる。このため、表面保護用緩衝材をガラス板等の表面に接触させた際に、ガラス板等の表面に紙粉が付着する可能性を低く抑えることができ、紙粉による表面の傷付き等も好適に防止することができる。
【実施例】
【００３３】
以下、本発明について実施例を挙げて詳細に説明する。なお、本発明は以下に示す実施例に何ら限定されるものではない。
【００３４】
＜実施例１＞
支持体である、坪量４０ｇ／ｍ２の上質紙の両面に、厚さ１５μｍの中密度ポリエチレンフィルム（ＭＤＰＥ）を積層して中密度ポリエチレンフィルムを上質紙に密着させ、表面保護用緩衝材を得た。なお、上記の中密度ポリエチレンは、密度が０．９３ｇ／ｃｍ３、メルトフローレートが４ｇ／１０ｍｉｎ、融点が１２６℃、軟化点が１０４℃であった。
【００３５】
＜実施例２＞
中密度ポリエチレンフィルムを、厚さ１５μｍの高密度ポリエチレンフィルム（ＨＤＰＥ）に変更した点以外は、実施例１と同様に表面保護用緩衝材を得た。なお、上記の高密度ポリエチレンは、密度が０．９５ｇ／ｃｍ３、メルトフローレートが１．０ｇ／１０ｍｉｎ、融点が１３２℃、軟化点が１１０℃であった。また、表面保護用緩衝材の総厚みは８０μｍ、引張強度は６０Ｎ／１５ｍｍ、引張伸度は３％、引張弾性率は２４００ＭＰaであった。
【００３６】
＜実施例３＞
中密度ポリエチレンフィルムを、厚さ１５μｍの低密度ポリエチレンフィルム（ＬＤＰＥ）に変更した点以外は、実施例１と同様に表面保護用緩衝材を得た。なお、上記の低密度ポリエチレンは、密度が０．９２ｇ／ｃｍ３、メルトフローレートが７ｇ／１０ｍｉｎ、融点が１０６℃、軟化点が８６℃であった。また、表面保護用緩衝材の総厚みは８０μｍ、引張強度は５０Ｎ／１５ｍｍ、引張伸度は３％、引張弾性率は２０００ＭＰaであった。
【００３７】
＜実施例４＞
中密度ポリエチレンフィルムを、厚さ１５μｍのポリプロピレンフィルム（ＰＰ）に変更した点以外は、実施例１と同様に表面保護用緩衝材を得た。なお、上記のポリプロピレンは、密度が０．９０ｇ／ｃｍ３、メルトフローレートが７ｇ／１０ｍｉｎ、融点が１５８℃、軟化点が１１０℃であった。また、表面保護用緩衝材の総厚みは８０μｍ、引張強度は６０Ｎ／１５ｍｍ、引張伸度は３％、引張弾性率は２６００ＭＰaであった。
【００３８】
＜比較例１＞
坪量４３ｇ／ｍ２の再生紙をそのまま、表面保護用緩衝材とした。なお、表面保護用緩衝材の総厚みは６０μｍ、引張強度は４０Ｎ／１５ｍｍ、引張伸度は２％、引張弾性率は１９００ＭＰaであった。
【００３９】
＜比較例２＞
坪量４１．５ｇ／ｍ２のバージン紙をそのまま、表面保護用緩衝材とした。なお、表面保護用緩衝材の総厚みは５８μｍ、引張強度は４５Ｎ／１５ｍｍ、引張伸度は３％、引張弾性率は１７００ＭＰaであった。
【００４０】
＜比較例３＞
坪量３０．５ｇ／ｍ２のグラジン紙をそのまま、表面保護用緩衝材とした。なお、表面保護用緩衝材の総厚みは４５μｍ、引張強度は３０Ｎ／１５ｍｍ、引張伸度は２％、引張弾性率は１８００ＭＰaであった。
【００４１】
＜評価＞
得られた表面保護用緩衝材について、水の接触角、発塵性、ガラスとの剥離性、傷付防止性、剛性について、以下の基準で評価した。結果を表１及び表２に示す。
【００４２】
［水の接触角］
２６ｍｍ×７６ｍｍサイズのフロストスライドガラス（松浪硝子工業株式会社製）２枚の間に、各実施例及び比較例の表面保護用緩衝材をスライドガラスと同寸法にカットして挟み、水平に静置した上で上部スライドガラスより３ｋｇの荷重を掛け、任意の環境下で７２時間保管する。その後、スライドガラスから表面保護用緩衝材を取り外し、ＪＩＳ  Ｒ  ３２５７  静滴法に準拠し、接触角測定器（協和界面科学株式会社製、型式：Ｄｒｏｐ  Ｍａｓｔｅｒ  ５００）を用いて、表面保護用緩衝材と接触していたスライドガラス面の水の接触角測定を行い、以下基準に基づき水の接触角の評価を行った。
◎：  ０°以上２０°未満
○：２０°以上３５°未満
×：３５°以上
【００４３】
［発塵性］
Ｈｅｌｍｋｅ  Ｄｒｕｍを使用し、タンブリング法により、表面保護用緩衝材を発塵させ、０．３μｍ以上、０．５μｍ以上、１．０μｍ以上の、１平方フィートあたりの紙粉数をそれぞれ計測した。得られた結果をもとに、下記の評価基準に基づき発塵性の評価を行った。
◎：φ≧０．３μｍ  ５０個未満
×：φ≧０．３μｍ  ５０個以上
【００４４】
［ガラスとの剥離性］
２６ｍｍ×７６ｍｍサイズのフロストスライドガラス（松浪硝子工業株式会社製）２枚の間に、各実施例及び比較例の表面保護用緩衝材をスライドガラスと同寸法にカットして挟み、水平に静置した上で上部スライドガラスより３ｋｇの荷重を掛け、６０℃の乾燥条件下で７２時間保管する。その後、引張試験機（株式会社島津製作所製、オートグラフＡＧ−Ｘ）を用いて、スライドガラスと表面保護用緩衝材の剥離強度を測定し、以下基準に基づきガラスとの剥離性を評価した。
◎：０Ｎ以上１Ｎ未満
○：１Ｎ以上２Ｎ未満
×：２Ｎ以上
【００４５】
［傷付防止性］
２６ｍｍ×７６ｍｍサイズのフロストスライドガラス（松浪硝子工業株式会社製）と、同じサイズの各実施例及び比較例の表面保護用緩衝材を平置きの状態で交互に５枚積層し、加圧用冶具を用いて上面より３ｋｇの荷重をかけた状態でスライドガラスと表面保護用緩衝材の積層体を得た（スライドガラス５枚、表面保護用緩衝材６枚、一番上と一番下は表面保護用緩衝材とした）。この積層体をゴムで固定し、これを振とう機器（タイテック株式会社製、バイオシェーカーＶ・ＢＲ−３６）で任意の環境下、振とう速度３００ｒ／ｍｉｎで８時間振動を与えた。その後、ゴムを解いて、顕微鏡を用いてスライドガラス表面の細かい傷を確認した。傷発生状況の評価基準は次のとおりとした。
◎：傷の発生が確認できない
○：傷の発生が２個未満
×：傷の発生が２個以上
【００４６】
［剛性］
テーバー剛性度試験機（株式会社東洋精機製作所製）を用いて各実施例及び比較例の表面保護用緩衝材の剛性評価を行った。評価基準は次のとおりとした。
○：０．３ｇ／ｃｍ以上３．０ｇ／ｃｍ未満
×：０．３ｇ／ｃｍ未満又は３．０ｇ／ｃｍ以上
【００４７】
【表１】
2019063996.tif 000002
【表２】
2019063996.tif 000003
【００４８】
表１及び表２の結果より、実施例の表面保護用緩衝材は、ガラス板等を汚染する可能性が少なく、発塵性も良好に抑制され、傷付防止性も良好であることが分かる。また、剥離性、剛性が良好で、従来の表面保護用緩衝材と同様、取り扱い性が良好であることが分かる。